СПОСОБ ПУЛЬПОПОДГОТОВКИ К ФЛОТАЦИИ МАГНИТНОЙ ФРАКЦИИ ИЗ ПРОДУКТОВ ОБОГАЩЕНИЯ СУЛЬФИДНЫХ МЕДНО-НИКЕЛЕВЫХ РУД, СОДЕРЖАЩИХ ФЕРРОМАГНИТНЫЕ МИНЕРАЛЫ ЖЕЛЕЗА И БЛАГОРОДНЫХ МЕТАЛЛОВ

Способ пульпоподготовки к флотации магнитной фракции из сульфидных медно-никелевых руд и продуктов их обогащения, содержащих благородные металлы в минеральной и рассеянной формах, ферромагнитные минералы железа и благородных металлов, сульфиды цветных металлов, включающий грохочение, обесшламливание, центробежное обогащение, флотацию, магнитную сепарацию хвостов флотации, пульпоподготовку магнитной фракции к флотации и флотацию магнитной фракции, отличающийся тем, что пульпоподготовку магнитной фракции к флотации проводят в три стадии:
на первой стадии проводят механическое измельчение магнитной фракции для раскрытия взаимопроросших зерен сульфидов, минералов благородных металлов с магнетитом и породными минералами, с дозированием в мельницу доизмельчения сульфгидрильного собирателя пропорционально количеству доизмельчаемого класса крупности;
на второй стадии проводят размагничивание пульпы до исчезновения явления образования флокул из ферромагнитных частиц сульфидов, ферромагнитных минералов благородных металлов и переизмельченных частиц магнетита;
на третьей стадии вводят многофункциональный модификатор (например, соду) для диспергирования флотоактивных шламов от вторичных силикатов, снижения содержания ионов кальция и магния, создания оптимального значения рН пульпы для коллективной флотации сульфидов меди и никеля и депрессии магнетита.